(57)【要約】  課題は、湿潤による優れた通気性変化機能と寸法安定性とを有する布帛および繊維製品を提供することであり、解決手段は、２成分がサイドバイサイド型に接合された複合繊維、および３０Ｔ／ｍ以下のトルクを有する捲縮繊維を用いて布帛を得ることである。
2017038239.tif 000002
【特許請求の範囲】
【請求項１】
２種類以上の繊維を含む布帛であって、
２成分がサイドバイサイド型に接合された複合繊維、および３０Ｔ／ｍ以下のトルクを有する捲縮繊維を含むことを特徴とする布帛。
【請求項２】
前記複合繊維が、ポリエステル成分とポリアミド成分とがサイドバイサイド型に接合された複合繊維である、請求項１に記載の布帛。
【請求項３】
前記複合繊維が、単繊維繊度０．８〜３．５ｄｔｅｘかつ総繊度２０〜１１０ｄｔｅｘのマルチフィラメントである、請求項１または請求項２に記載の布帛。
【請求項４】
前記捲縮繊維が、Ｓ方向のトルクを有する仮撚捲縮加工糸とＺ方向のトルクを有する仮撚捲縮加工糸とを含む複合糸である、請求項１〜３のいずれかに記載の布帛。
【請求項５】
前記複合糸がインターレース加工を施された交絡糸である、請求項４に記載の布帛。
【請求項６】
前記複合糸のトルクがノントルクである、請求項１〜５のいずれかに記載の布帛。
【請求項７】
前記捲縮繊維において、単繊維繊度が２．３ｄｔｅｘ以下である、請求項１〜６のいずれかに記載の布帛。
【請求項８】
前記捲縮繊維がポリエステル繊維からなる、請求項１〜７のいずれかに記載の布帛。
【請求項９】
布帛が編物である、請求項１〜８のいずれかに記載の布帛。
【請求項１０】
編物密度が、コース数４０〜１００／２．５４ｃｍかつウエール数３０〜６０／２．５４ｃｍである、請求項９に記載の布帛。
【請求項１１】
前記編物が緯編組織を有する、請求項９に記載の布帛。
【請求項１２】
前記編物が、多層構造を有する多層構造編物であって、該布帛の両面において、複合繊維からなるループを有する、請求項９に記載の布帛。
【請求項１３】
前記複合繊維が結接糸として編物に含まれる、請求項９に記載の布帛。
【請求項１４】
前記複合繊維と前記捲縮繊維との重量比率が２０：８０〜８０：２０の範囲内である、請求項１〜１３のいずれかに記載の布帛。
【請求項１５】
布帛が吸水加工剤を含む、請求項１〜１４のいずれかに記載の布帛。
【請求項１６】
布帛の目付けが７０〜２５０ｇ／ｍ２の範囲内である、請求項１〜１５のいずれかに記載の布帛。
【請求項１７】
湿潤時における布帛の通気性変化率が５％以上である、請求項１〜１６に記載の布帛。
【請求項１８】
湿潤時における布帛の寸法変化率がタテ、ヨコともに１０％以下である、請求項１〜１７に記載の布帛。
【請求項１９】
請求項１〜１８のいずれかに記載の布帛を用いてなる、衣料、裏地、芯地、靴下、腹巻、帽子、手袋、寝衣、布団側地、布団カバー、カーシート表皮材の群より選ばれるいずれかの繊維製品。
【発明の詳細な説明】
【技術分野】
【０００１】
本発明は、湿潤による優れた通気性変化機能と寸法安定性とを有する布帛および繊維製品に関する。
【背景技術】
【０００２】
従来、湿潤時に通気性が向上する布帛として、例えば、特許文献１では、ポリエステル成分とポリアミド成分とがサイドバイサイド型に接合された複合繊維を用いた布帛が提案されている。【０００３】
しかしながら、かかる布帛では、湿潤による通気性変化機能の点でまだ十分とはいえなかった。また、湿潤により寸法が変化してしまうという問題があった。
【先行技術文献】
【特許文献】
【０００４】
【特許文献１】特開２００６−９７１４７号公報
【発明の概要】
【発明が解決しようとする課題】
【０００５】
本発明は上記の背景に鑑みなされたものであり、その目的は湿潤による優れた通気性変化機能と寸法安定性とを有する布帛および繊維製品を提供することにある。
【課題を解決するための手段】
【０００６】
本発明者は上記の課題を達成するため鋭意検討した結果、２成分がサイドバイサイド型に接合された複合繊維、および３０Ｔ／ｍ以下のトルクを有する捲縮繊維を用いて布帛を構成することにより、湿潤による優れた通気性変化機能と寸法安定性とを有する布帛が得られることを見出し、さらに鋭意検討を重ねることにより本発明を完成するに至った。【０００７】
かくして、本発明によれば「２種類以上の繊維を含む布帛であって、２成分がサイドバイサイド型に接合された複合繊維、および３０Ｔ／ｍ以下のトルクを有する捲縮繊維を含むことを特徴とする布帛。」が提供される。【０００８】
その際、前記複合繊維が、ポリエステル成分とポリアミド成分とがサイドバイサイド型に接合された複合繊維であることが好ましい。また、前記複合繊維が、単繊維繊度０．８〜３．５ｄｔｅｘかつ総繊度２０〜１１０ｄｔｅｘのマルチフィラメントであることが好ましい。また、前記捲縮繊維が、Ｓ方向のトルクを有する仮撚捲縮加工糸とＺ方向のトルクを有する仮撚捲縮加工糸とを含む複合糸であることが好ましい。また、前記複合糸がインターレース加工を施された交絡糸であることが好ましい。また、前記複合糸のトルクがノントルクであることが好ましい。また、前記捲縮繊維において、単繊維繊度が２．３ｄｔｅｘ以下であることが好ましい。また、前記捲縮繊維がポリエステル繊維からなることが好ましい。【０００９】
本発明の布帛において、布帛が編物であることが好ましい。その際、編物密度が、コース数４０〜１００／２．５４ｃｍかつウエール数３０〜６０／２．５４ｃｍであることが好ましい。また、前記編物が緯編組織を有することが好ましい。また、前記編物が、多層構造を有する多層構造編物であって、該布帛の両面において、複合繊維からなるループを有することが好ましい。また、前記複合繊維が結接糸として編物に含まれることが好ましい。また、前記複合繊維と前記捲縮繊維との重量比率が２０：８０〜８０：２０の範囲内であることが好ましい。また、布帛が吸水加工剤を含むことが好ましい。また、布帛の目付けが７０〜２５０ｇ／ｍ２の範囲内であることが好ましい。また、湿潤時における布帛の通気性変化率が５％以上であることが好ましい。また、湿潤時における布帛の寸法変化率がタテ、ヨコともに１０％以下であることが好ましい。【００１０】
また、本発明によれば、前記の布帛を用いてなる、衣料、裏地、芯地、靴下、腹巻、帽子、手袋、寝衣、布団側地、布団カバー、カーシート表皮材の群より選ばれるいずれかの繊維製品が提供される。
【発明の効果】
【００１１】
本発明によれば、湿潤による優れた通気性変化機能と寸法安定性とを有する布帛および繊維製品が得られる。
【図面の簡単な説明】
【００１２】
【図１】実施例１、２、４、５、６で用いた編組織図である。
【図２】実施例３で用いた編組織図である。
【図３】本発明で用いることのできる編組織図である。
【図４】本発明において、湿潤時に通気性が向上する様子を模式的に示す図である。
【発明を実施するための形態】
【００１３】
以下、本発明の実施の形態について詳細に説明する。本発明は２種類以上(好ましくは２種類)の繊維を含む布帛であって、２成分がサイドバイサイド型に接合された複合繊維、および３０Ｔ／ｍ以下のトルクを有する捲縮繊維を含むことを特徴とする布帛である。
【００１４】
本発明において、複合繊維は２成分からなり、両成分はサイドバイサイド型に接合されている。かかる２成分は吸湿性において互いに異なることが好ましい。具体的には、２成分がポリエステル成分とポリアミド成分とであることが好ましい。
【００１５】
ここで、ポリエステル成分としては、他方のポリアミド成分との接着性の点で、スルホン酸のアルカリまたはアルカリ土類金属、ホスホニウム塩を有し、かつエステル形成能を有する官能基を１個以上もつ化合物が共重合された、ポリエチレンテレフタレート、ポリプロピレンテレフタレート、ポリブチレンタレフタレート等の変性ポリエステルが好ましく例示される。なかでも、汎用性およびポリマーコストの点で、前記化合物が共重合された、変性ポリエチレンテレフタレートが特に好ましい。その際、共重合成分としては、５−ナトリウムスルホイソフタル酸およびそのエステル誘導体、５−ホスホニウムイソフタル酸およびそのエステル誘導体、ｐ−ヒドロキシベンゼンスルホン酸ナトリウムなどがあげられる。なかでも、５−ナトリウムスルホイソフタル酸が好ましい。共重合量としては、２．０〜４．５モル％の範囲が好ましい。該共重合量が２．０モル％よりも小さいと、優れた捲縮性能が得られるものの、ポリアミド成分とポリエステル成分との接合界面にて剥離が生じるおそれがある。逆に、該共重合量が４．５モル％よりも大きいと、延伸熱処理の際、ポリエステル成分の結晶化が進みにくくなるため、延伸熱処理温度を上げる必要があり、その結果、糸切れが多発するおそれがある。
【００１６】
一方のポリアミド成分としては、主鎖中にアミド結合を有するものであれば特に限定されるものではなく、例えば、ナイロン−４、ナイロン−６、ナイロン−６６、ナイロン−４６、ナイロン−１２などがあげられる。なかでも、汎用性、ポリマーコスト、製糸安定性の点で、ナイロン−６およびナイロン−６６が好適である。
【００１７】
前記ポリエステル成分およびポリアミド成分には、公知の添加剤、例えば、顔料、顔料、艶消し剤、防汚剤、蛍光増白剤、難燃剤、安定剤、帯電防止剤、耐光剤、紫外線吸収剤等が含まれていてもよい。
【００１８】
前記のサイドバイサイド型に接合された複合繊維は、任意の断面形状および複合形態をとることができる。偏心芯鞘型であってもよい。さらには、三角形や四角形、その断面内に中空部を有するものであってもよい。なかでも単繊維の断面形状が丸型でありかつサイドバイサイド型であると、湿潤時に通気性が性能よく向上し好ましい。両成分の複合比は任意に選定することができるが、通常、２成分の重量比で３０：７０〜７０：３０（より好ましくは４０：６０〜６０：４０）の範囲内であることが好ましい。
【００１９】
前記複合繊維の単繊維繊度、フィラメント数（単糸数）としては特に限定されないが、単繊維繊度１〜１０ｄｔｅｘ（より好ましくは０．８〜３．５ｄｔｅｘ）、フィラメント数１０〜２００本（より好ましくは２０〜１００本）の範囲内であることが好ましい。なかでも、単繊維繊度０．８〜３．５ｄｔｅｘかつ総繊度２０〜１１０ｄｔｅｘのマルチフィラメント(長繊維)であることが好ましい。
【００２０】
異種ポリマーがサイドバイサイド型に接合された複合繊維は、通常、潜在捲縮性能を有しており、後記のように、染色加工等で熱処理を受けると潜在捲縮性能が発現する。捲縮構造としては、ポリアミド成分が捲縮の内側に位置し、ポリエステル成分が捲縮の外側に位置していることが好ましい。かかる捲縮構造を有する複合繊維は、後記の製造方法により容易に得ることができる。複合繊維がこのような捲縮構造を有していると、湿潤時に、内側のポリアミド成分が膨潤、伸張し、外側のポリエステル成分はほとんど長さ変化を起こさないため、捲縮率が低下する（複合繊維の見かけの長さが長くなる。）。一方、乾燥時には、内側のポリアミド成分が収縮し、外側のポリエステル成分はほとんど長さ変化を起こさないため、捲縮率が増大する（複合繊維の見かけの長さが短くなる。）。このように、湿潤時に、複合繊維の捲縮率が可逆的に低下するため、織編物内の空隙率が高まり、通気性が向上する。
【００２１】
前記の複合繊維は、湿潤時に、容易に捲縮が低下し通気性が性能よく向上する上で、無撚糸、または３００Ｔ／ｍ以下の撚りが施された甘撚り糸であることが好ましい。特に、無撚糸であることが好ましい。強撚糸のように、強い撚りが付与されていると、湿潤時に捲縮が低下しにくくなるおそれがある。なお、交絡数が２０〜１００個／ｍ(より好ましくは２０〜６０個／ｍ)程度となるようにインターレース空気加工および／または通常の仮撚捲縮加工が施されていてもさしつかえない。
【００２２】
本発明の布帛に、前記の複合繊維だけでなく、３０Ｔ／ｍ以下のトルクを有する捲縮繊維(以下単に「捲縮繊維」ということもある。)も含まれることにより、湿潤による通気性変化機能と寸法安定性とが向上する。
【００２３】
ここで、かかる捲縮繊維において、捲縮率が２％以上（より好ましくは１０〜４０％）であることが好ましい。該捲縮率が２％未満では十分なソフトな風合いやストレッチ性が得られないおそれがある。
【００２４】
また、前記捲縮繊維が、製造条件または繊度において互いに異なる２種以上の仮撚捲縮加工糸で構成される複合糸であることが好ましい。
【００２５】
仮撚捲縮加工糸には第１ヒーター域で仮撚をセットした、いわゆるｏｎｅ  ｈｅａｔｅｒ仮撚捲縮加工糸と、該糸をさらに第２ヒーター域に導入して弛緩熱処理することによりトルクを減らした、いわゆるｓｅｃｏｎ  ｈｅａｔｅｒ仮撚捲縮加工糸とがある。また、施撚の方向により、Ｓ方向のトルクを有する仮撚捲縮加工糸とＺ方向のトルクを有する仮撚捲縮加工糸とがある。本発明においてこれらの仮撚捲縮加工糸を用いることができる。特に、Ｓ方向のトルクを有する仮撚捲縮加工糸とＺ方向のトルクを有する仮撚捲縮加工糸とで複合糸を構成すると、低トルクの複合糸が得られ好ましい。
【００２６】
かかる複合糸は例えば以下の方法により製造することができる。すなわち、糸条を第１ローラ、セット温度が９０〜２２０℃（より好ましくは１００〜１９０℃）の熱処理ヒーターを経由して撚り掛け装置によって施撚することによりｏｎｅ  ｈｅａｔｅｒ仮撚捲縮加工糸を得てもよいし、必要に応じてさらに第２ヒーター域に導入して弛緩熱処理することによりｓｅｃｏｎｄ  ｈｅａｔｅｒ仮撚捲縮加工糸を得てもよい。仮撚加工時の延伸倍率は、０．８〜１．５の範囲が好ましく、仮撚数は、仮撚数（Ｔ／ｍ）＝（３２５００／（Ｄｔｅｘ）１／２）×αの式においてα＝０．５〜１．５が好ましく、通常は０．８〜１．２位とするのがよい。ただし、Ｄｔｅｘとは糸条の総繊度である。用いる撚り掛け装置としては、デイスク式あるいはベルト式の摩擦式撚り掛け装置が糸掛けしやすく、糸切れも少なくて適当であるが、ピン方式の撚り掛け装置であってもよい。また、施撚の方向により、仮撚捲縮加工糸が有するトルクをＳ方向かＺ方向か選択することができる。次いで、２種以上の仮撚捲縮加工糸を合糸することにより前記複合糸が得られる。
【００２７】
かかる複合糸には、インターレース加工により交絡が付与されていることが好ましい。交絡（インターレース）の個数は、ソフトな風合いやストレッチ性を損なわないために３０〜９０個／ｍの範囲内であることが好ましい。該個数が９０個／ｍよりも大きいとソフトな風合いやストレッチ性が損なわれるおそれがある。逆に、該個数が３０個／ｍよりも小さいと複合糸の集束性が不十分となり、製編織性が損なわれるおそれがある。なお、交絡処理（インターレース加工）は通常のインターレースノズルを用いて処理したものでよい。
【００２８】
かくして得られた複合糸のトルクとしては、３０Ｔ／ｍ以下（好ましくは１８Ｔ／ｍ以下、より好ましくは１０Ｔ／ｍ以下、特に好ましくはノントルク（０Ｔ／ｍ））であることが肝要である。トルクは小さいほど好ましくノントルク（０Ｔ／ｍ）が最も好ましい。このようにノントルクとするには、Ｓ方向のトルクを有する仮撚捲縮加工糸とＺ方向の仮撚捲縮加工糸とを合糸する際、トルクの方向が異なること以外は同じトルクを有する２種の仮撚捲縮加工糸を使用するとよい。
【００２９】
前記複合糸（捲縮繊維）において、単繊維繊度が２．３ｄｔｅｘ以下（好ましくは０．００００２〜２．０ｄｔｅｘ、特に好ましくは０．１〜２．０ｄｔｅｘ）であることが好ましい。該単繊維繊度は小さいほどよく、ナノファイバーと称せられる単繊維繊維径が１０００ｎｍ以下のものでもよい。該単繊維繊度が２．３ｄｔｅｘよりも大きいと吸水性が低下し、湿潤時における通気性の変化率が低下するおそれがある。該単繊維繊度を前記複合繊維の単繊維繊度よりも小さくすることは好ましいことである。また、複合糸の総繊度としては３３〜２２０ｄｔｅｘの範囲内であることが好ましい。さらに、複合糸のフィラメント数としては５０〜３００本（より好ましくは１００〜３００本）の範囲内であることが好ましい。
【００３０】
また、前記複合糸（捲縮繊維）の単繊維断面形状としては、通常の丸断面でもよいが、丸断面以外の異型断面形状であってもよい。かかる異型断面形状としては、三角、四角、十字、扁平、くびれ付扁平、Ｈ型、Ｗ型などが例示される。その際、扁平な断面形状の、長手中心線方向の長さＢの、この長手中心線方向に直角をなして交差する方向における最大幅Ｃ１に対する比Ｂ／Ｃ１により表される断面扁平度が２〜６（より好ましくは３．１〜５．０）の範囲内であることが、布帛のソフト性の点で好ましい。また、その幅の最大値Ｃ１の、最小値Ｃ２に対する比Ｃ１／Ｃ２が、１．０５〜４．００（より好ましくは１．１〜１．５）の範囲内であることが、布帛の吸水性の点で好ましい。
【００３１】
前記複合糸（捲縮繊維）を構成する繊維としては特に制限されず、ポリエステル繊維、アクリル繊維、ナイロン繊維、レーヨン繊維、アセテート繊維、さらには、綿、ウール、絹などの天然繊維やこれらを複合したものが使用可能である。特にポリエステル繊維が好ましい。かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
【００３２】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００３３】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
【００３４】
前記ポリエステルに紫外線吸収剤がポリエステル重量対比０．１重量％以上（好ましくは０．１〜５．０重量％）含まれていると、布帛に紫外線遮蔽性が付加され好ましい。かかる紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、紡糸の段階で分解しないという点からベンゾオキサジン系有機紫外線吸収剤が特に好ましい。
【００３５】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００３６】
また、前記ポリエステルに艶消し剤（二酸化チタン）がポリエステル重量対比０．２重量％以上（好ましくは０．３〜２．０重量％）含まれていると、布帛に防透性が付加され好ましい。
【００３７】
さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００３８】
本発明の布帛において、布帛の組織は特に限定されず、編物、織物、不織布いずれでもよい。例えば、平織、綾織、サテンなどの織組織を有する織物や、天竺、スムース、フライス、鹿の子、そえ糸編、デンビー、ハーフなどの編組織を有する編物、不織布などが好適に例示されるが、これらに限定されるものではない。層数も単層でもよいし、２層以上の多層であってもよい。なかでも編物が好ましい。特に緯編(丸編)組織を有する編物が好ましい。緯編(丸編)組織のなかでも、スムース組織、両側結接組織、片側結接組織が特に好ましい。また、前記複合繊維が結接糸として編物に含まれることが好ましい。
【００３９】
その際、前記複合繊維と前記捲縮繊維とは、空気混繊糸、合撚糸、複合仮撚捲縮加工糸、引揃え糸などの複合糸として布帛に含まれていてもよいが、湿潤時における優れた通気性変化機能と寸法安定性とを両立させる上で両者が交編されていることが好ましい。特に、布帛が多層構造を有する多層構造編物であって、該布帛の両面において、前記複合繊維からなるループを有することが好ましい。
【００４０】
また、前記複合繊維と前記捲縮繊維との重量比率が２０：８０〜８０：２０の範囲内であることが好ましい。（複合繊維：前記捲縮繊維）２５：７５〜５０：５０であることが特に好ましい。総繊度比としては、（複合繊維：前記捲縮繊維）１：０．６〜１：５であることが好ましい。なお、本発明の布帛は前記複合繊維と前記捲縮繊維のみで構成されることが好ましいが、さらに他の繊維（例えば、非捲縮のポリエステルマルチフィラメントなど）を含んでいてもよい。
【００４１】
本発明の布帛において、布帛の目付けとしては２５０ｇ／ｍ２以下(好ましくは７０〜２５０ｇ／ｍ２)のであることが好ましい。該目付けが２５０ｇ／ｍ２よりも大きいと、布帛の重量が重く着用快適性が損なわれるおそれがあり、また、布帛中の複合繊維の可動性（捲縮変化）が損なわれるおそれがある。
【００４２】
本発明の布帛は、例えば、以下の製造方法により製造することができる。まず、ポリエステルとポリアミドとを用いてサイドバイサイド型に溶融複合紡糸する。その際、固有粘度が０．３０〜０．４３（オルソクロロフェノールを溶媒として３５℃で測定）の、５−ナトリウムスルホイソフタル酸が２．０〜４．５モル％共重合された変性ポリエステルと、固有粘度が１．０〜１．４（ｍ−クレゾールを溶媒として３０℃で測定）のポリアミドとを用いことが好ましい。ポリエステル成分の固有粘度が０．４３よりも大きいと、ポリエステル成分の粘度が増大するため、複合繊維の物性がポリエステル成分のみからなる繊維に近くなり、本発明の目的とする布帛が得られないおそれがある。逆に、ポリエステル成分の固有粘度が０．３０よりも小さいと、溶融粘度が小さくなりすぎて製糸性が低下するとともに毛羽発生が多くなり、品質および生産性が低下するおそれがある。
【００４３】
溶融紡糸の際に用いる紡糸口金としては、特開２０００−１４４５１８号公報の図１のような、高粘度側と低粘度側の吐出孔を分離し、かつ高粘度側吐出線速度を小さくした（吐出断面積を大きくした）紡糸口金が好適である。そして、高粘度側吐出孔に溶融ポリエステルを通過させ、低粘度側吐出孔に溶融ポリアミドを通過させ冷却固化させることが好ましい。その際、ポリエステル成分とポリアミド成分との重量比は、前述のとおり、３０：７０〜７０：３０（より好ましくは４０：６０〜６０：４０）の範囲内であることが好ましい。
【００４４】
また、溶融複合紡糸した後、一旦巻き取った後に延伸する別延方式を採用してもよいし、一旦巻き取らずに延伸熱処理を行う直延方式を採用してもよい。その際、紡糸・延伸条件としては、通常の条件でよい。例えば、直延方式の場合、１０００〜３５００ｍ／分程度で紡糸した後、連続して１００〜１５０℃の温度で延伸し巻き取る。延伸倍率は最終時に得られる複合繊維の切断伸度が１０〜６０％（好ましくは２０〜４５％）、切断強度が３．０〜４．７ｃＮ／ｄｔｅｘ程度となるよう、適宜選定すればよい。
【００４５】
次いで、かかる複合繊維と、３０Ｔ／ｍ以下のトルクを有する前記捲縮繊維とを用いて布帛を織編成した後、染色加工などの熱処理により前記複合繊維の捲縮を発現させる。
【００４６】
その際、前記染色加工の温度としては１００〜１４０℃（より好ましくは１１０〜１３５℃）、時間としてはトップ温度のキープ時間が５〜４０分の範囲内であることが好ましい。かかる条件で、織編物に染色加工を施すことにより、前記複合繊維は、ポリエステル成分とポリアミド成分との熱収縮差により捲縮を発現する。その際、ポリエステル成分とポリアミド成分として、前述のポリマーを選定することにより、ポリアミド成分が捲縮の内側に位置する捲縮構造となる。
【００４７】
染色加工が施された布帛には、乾熱ファイナルセットを施すことが好ましい。その際、乾熱ファイナルセットの温度としては１２０〜２００℃（より好ましくは１４０〜１８０℃）、時間としては１〜３分の範囲内であることが好ましい。かかる、乾熱ファイナルセットの温度が１２０℃よりも低いと、染色加工時に発生したシワが残り易く、また、仕上がり製品の寸法安定性が悪くなるおそれがある。逆に、該乾熱ファイナルセットの温度が２００℃よりも高いと、染色加工の際に発現した複合繊維の捲縮が低下したり、繊維が硬化し生地の風合いが硬くなるおそれがある。
【００４８】
また、本発明の布帛には吸水加工が施されていることが好ましい。布帛に吸水加工を施すことにより、少量の汗でも通気性が向上しやすくなる。かかる吸水加工としては通常の吸水加工でよく、例えば、ポリエチレングリコールジアクリレートやその誘導体、または、ポリエチレンテレフタレート−ポリエチレングリコール共重合体などの吸水加工剤を布帛に、布帛の重量に対して０．２５〜０．５０重量％付着させることなどが好ましく例示される。吸水加工の方法としては、例えば染色加工時に染液に吸水加工剤を混合する浴中加工法や、乾熱ファイナルセット前に、布帛を吸水加工液中にディッピングしマングルで絞る方法、グラビヤコーテング法、スクリーンプリント法といった塗布による加工方法等が例示される。
【００４９】
かくして得られた布帛において、布帛に含まれる複合繊維の捲縮率が、湿潤時に性能良く小さくなるため、複合繊維の糸長が長くなり、その結果、図４に模式的に示すように布帛中の空隙が大きくなり通気性が向上する。一方、乾燥時には複合繊維の捲縮率が大きくなるため、複合繊維の糸長が短くなり、その結果、布帛中の空隙が小さくなり通気性が低下する。その際、布帛に含まれる３０Ｔ／ｍのトルクを有する前記捲縮繊維により、布帛の嵩高性が向上することにより吸水性が高まり、優れた通気性変化機能が得られる。また同時に寸法安定性にも優れる。
【００５０】
ここで、通気性の変化率が５％以上（好ましくは８０〜５００％）であることが好ましい。ただし、通気性は、ＪＩＳ  Ｌ  １０９６−２０１０、８．２６．１、Ａ法（フラジール型法）準拠（測定圧力を、ＪＩＳ記載の１２５Ｐａから２０Ｐａに変更する。）により測定された値（ｃ．ｆ．ｍ．）である。通気性の変化率は下記式で示す。
通気性の変化率（％）＝（（（湿潤時の通気性）−（乾燥時の通気性））／（乾燥時の通気性））×１００
ただし、乾燥時とは、試料を温度２０℃、湿度６５％ＲＨ環境下に２４時間放置した後の状態であり、一方、湿潤時とは、均一に生地重量対比５０重量％の水分量を含ませた後１分放置した後の状態であり、それぞれ通気性（ｎ数＝５）を測定し、その平均を求める。
【００５１】
通気性の変化率が５％よりも小さいと、発汗時にムレ感の問題が発生しやすくなるおそれがある。なお、ＪＩＳ  Ｌ０２１７−１９９５、１０３法により１回の洗濯を行った後において、通気性の変化率が１０％以上であるこが好ましい。
【００５２】
また、布帛の寸法変化率がタテ、ヨコともに１０％以下であることが好ましい。布帛の寸法変化率は下記式で示す。
布帛寸法の変化率（％）＝（（（湿潤時の寸法）−（乾燥時の寸法））／（乾燥時の寸法））×１００
ただし、乾燥時とは、寸法（タテ２０ｃｍ×ヨコ２．５ｃｍ＝５０ｃｍ２）の試料を温度２０℃、湿度６５％ＲＨ環境下に２４時間放置した後の状態である。試料はタテヨコともに５点づつ用意し測定する。一方、湿潤時とは、試料を温度２０℃の水中に１０分間浸漬した直後、長さ方向に吊り下げ５分経過後の状態であり、それぞれ布帛寸法（サンプル数＝５）を測定し、その平均を求める。
【００５３】
布帛の寸法変化率が１０％よりも大きいと布帛を繊維製品としたときの着用快適性や外観が損なわれるおそれがある。なお、ＪＩＳ  Ｌ０２１７−１９９５、１０３法により１回の洗濯を行った後において、布帛の寸法変化率がタテ、ヨコともに１０％以下であることが好ましい。
【００５４】
なお、本発明の布帛には、前記の加工以外に、常法の起毛加工、紫外線遮蔽あるいは抗菌剤、消臭剤、防虫剤、蓄光剤、再帰反射剤、マイナスイオン発生剤、撥水剤等の機能を付与する各種加工を付加適用してもよい。
【００５５】
また、本発明によれば、前記の布帛を用いてなる、衣料、裏地、芯地、靴下、腹巻、帽子、手袋、寝衣、布団側地、布団カバー、カーシート表皮材の群より選ばれるいずれかの繊維製品が提供される。かかる繊維製品は前記の布帛を用いているので、湿潤時における優れた通気性変化機能と寸法安定性とを有する。
【実施例】
【００５６】
以下、実施例をあげて本発明を詳細に説明するが、本発明はこれらによって何ら限定されるものではない。なお、実施例中の各物性は下記の方法により測定したものである。
（１）ポリエステルの固有粘度
オルソクロロフェノールを溶媒として使用し温度３５℃で測定する。
（２）ポリアミドの固有粘度
ｍ−クレゾールを溶媒として使用し温度３０℃で測定する。
（３）破断強度、破断伸度
繊維試料を、雰囲気温度２５℃、湿度６０％ＲＨの恒温恒湿に保たれた部屋に一昼夜放置した後、サンプル長さ１００ｍｍで（株）島津製作所製引張試験機テンシロンにセットし、２００ｍｍ／ｍｉｎの速度で伸張し、破断時の強度（ｃＮ／ｄｔｅｘ）、伸度（％）を測定する。なお、ｎ数５でその平均値を求める。
（４）トルク
試料（捲縮糸）約７０ｃｍを横に張り、中央部に０．１８ｍＮ×表示テックス（２ｍｇ／ｄｅ）の初荷重を吊るした後、両端を引揃える。
糸は残留トルクにより回転しはじめるが初荷重が静止するまでそのままの状態で持ち、撚糸を得る。こうして得た撚糸を１７．６４ｍＮ×表示テックス（０．２ｇ／ｄｅ）の荷重下で２５ｃｍ長の撚数を検撚器で測定する。得られた撚数（Ｔ／２５ｃｍ）を４倍にしてトルク（Ｔ／ｍ）とする。
（５）インターレース度
交絡糸を８．８２ｍＮ×表示テックス（０．１ｇ／ｄｅ）の荷重下で１ｍの長さをとり、除重後、室温で２４時放縮後の結節点の数を読み取り、個／ｍで表示する。
（６）捲縮率
供試糸条を、周長が１．１２５ｍの検尺機のまわりに巻きつけて、乾繊度が３３３３ｄｔｅｘのかせを調製する。前記かせを、スケール板の吊り釘に懸垂して、その下部分に６ｇの初荷重を付加し、さらに６００ｇの荷重を付加したときのかせの長さＬ０を測定する。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾する。この風乾されたかせを、スケール板の吊り釘に懸垂し、その下部分に、６００ｇの荷重をかけ、１分後にかせの長さＬ１ａを測定し、その後かせから荷重を外し、１分後にかせの長さＬ２ａを測定する。供試フィラメント糸条の捲縮率（ＣＰ）を、下記式により算出する。
ＣＰ（％）＝（（Ｌ１ａ−Ｌ２ａ）／Ｌ０）×１００
（７）艶消し剤の含有率
下記式により算出する。【００５７】
艶消し剤の含有率（％）＝（添加する艶消し剤質量（ｇｒ）／艶消し剤添加前のポリマー質量（ｇｒ））×１００
（８）洗濯と乾燥
ＪＩＳ  Ｌ０２１７−１９９５、１０３法により１回の洗濯を行う。【００５８】
ＪＩＳ  Ｌ１０９６−２０１０、８．２４．１、Ａ１法−２．３タンブラーにより乾燥する。
（９）通気性
ＪＩＳ  Ｌ  １０９６−２０１０、８．２６．１、Ａ法（フラジール型法）準拠（測定圧力を、ＪＩＳ記載の１２５Ｐａから２０Ｐａに変更する。）により測定された値（ｃ．ｆ．ｍ．）である。ただし、乾燥時とは、試料を温度２０℃、湿度６５％ＲＨ環境下に２４時間放置した後の状態であり、一方、湿潤時とは、均一に生地重量対比５０重量％の水分量を含ませた後１分放置した後の状態であり、それぞれ通気性（サンプル数＝５）を測定し、その平均を求める。そして、通気性の変化率を下記式により算出する。
通気性の変化率（％）＝（（（湿潤時の通気性）−（乾燥時の通気性））／（乾燥時の通気性））×１００
（１０）寸法変化率
乾燥時のタテ(ヨコ)寸法と湿潤時のタテ(ヨコ)寸法を測定する。【００５９】
ただし、乾燥時とは、寸法（タテ２０ｃｍ×ヨコ２．５ｃｍ＝５０ｃｍ２）の試料を温度２０℃、湿度６５％ＲＨ環境下に２４時間放置した後の状態である。試料はタテヨコともに５点づつ用意し測定する。一方、湿潤時とは、試料を温度２０℃の水中に１０分間浸漬した直後、長さ方向に吊り下げ５分経過後の状態であり、それぞれ布帛寸法（サンプル数＝５）を測定し、その平均を求める。そして、布帛寸法の変化率を下記式により算出する。
布帛寸法の変化率（％）＝（（（湿潤時の寸法）−（乾燥時の寸法））／（乾燥時の寸法））×１００
（１１）洗濯前後の寸法変化率
洗濯前のタテ(ヨコ)寸法と洗濯時のタテ(ヨコ)寸法を測定する。そして、布帛寸法の変化率を下記式により算出する。
寸法変化率（％）＝（（洗濯前の寸法）−（洗濯後の寸法））／（洗濯前の寸法）×１００
（１２）目付け
ＪＩＳＬ１０１８−１９９８ ６．４により測定する。【００６０】
［実施例１］
ポリエチレンテレフタレート（艶消し剤の含有率０．３重量％）を用いて通常の紡糸装置から２８０℃で溶融紡糸し、２８００ｍ／分の速度で引取り、延伸することなく巻取り、半延伸されたポリエステル糸条(総繊度１４５ｄｔｅｘ／７２ｆｉｌ、単繊維の断面形状：丸断面）を得た。【００６１】
次いで、該ポリエステル糸条を用いて、延伸倍率１．６倍、仮撚数２５００Ｔ／ｍ（Ｓ方向）、ヒーター温度１８０℃、糸速３５０ｍ／分の条件で同時延伸仮撚捲縮加工を行った。【００６２】
また、前記ポリエステル糸条を用いて延伸倍率１．６倍、仮撚数２５００Ｔ／ｍ（Ｚ方向）、ヒーター温度１８０℃、糸速３５０ｍ／分の条件で同時延伸仮撚捲縮加工を行った。【００６３】
次いで、これらＳ方向のトルクを有する仮撚捲縮加工糸とＺ方向のトルクを有する仮撚捲縮加工糸とを合糸して空気交絡処理を行い、複合糸（総繊度１６７ｄｔｅｘ／１４４ｆｉｌ、捲縮率１２％、トルク０Ｔ／ｍ）を得て糸種１とした。その際、空気交絡処理は、インターレースノズルを用いたインターレース加工であり、オーバーフィード率１．０％、圧空圧０．３ＭＰａ（３ｋｇｆ／ｃｍ２）で５０個／ｍの交絡を付与した。【００６４】
一方、固有粘度［η］が１．３のナイロン６と、固有粘度［η］が０．３９で２．６モル％の５−ナトリウムスルホイソフタル酸を共重合させた変性ポリエチレンテレフタレートとをそれぞれ２７０℃、２９０℃にて溶融し、特開２０００−１４４５１８号公報の図１と同様の複合紡糸口金を用い、それぞれ１２．７ｇ／分の吐出量にて押し出し、サイドバイサイド型の単糸横断面形状を有する複合繊維を形成させ、冷却固化、油剤を付与した後、糸条を速度１０００ｍ／分、温度６０℃の予熱ローラーにて予熱し、ついで、該予熱ローラーと、速度３０５０ｍ／分、温度１５０℃に加熱された加熱ローラー間で延伸熱処理を行い、巻取り、総繊度８４ｄｔｅｘ／２４ｆｉｌの複合繊維(マルチフィラメント)を得て糸種２とした。該複合繊維において、破断強度３．４ｃＮ／ｄｔｅｘ、破断伸度４０％であった。【００６５】
次いで、２４ゲージのダブル丸編機を使用して、前記の複合繊維（沸水処理されておらず、捲縮は発現していない。無撚糸）を結接糸とし、スムース組織（図１に示す。）の丸編物を編成した。【００６６】
そして、該丸編物を、温度１３０℃、キープ時間１５分で染色加工し、複合繊維の潜在捲縮性能を顕在化させた。その際、吸水加工剤（ポリエチレンテレフタレート−ポリエチレングリコール共重合体）を染液に対して２ｍｌ／ｌの割合にて、染色加工時に同浴処理を行うことにより、編物に吸水加工剤を付与した。次いで、該丸編物に、温度１６０℃、時間１分で乾熱ファイナルセットを施した。【００６７】
得られた編物は、湿潤による優れた通気性変化機能と寸法安定性とを有するものであった。密度、目付け、および評価結果を表１に示す。【００６８】
また、かかる編物を用いて衣料を得て着用したところ、湿潤による優れた通気性変化機能と寸法安定性とを有するものであった。【００６９】
［実施例２〜４］
実施例１において、使用するダブル丸編機のゲージ数、編組織、糸種１の総繊度／フィラメント数、糸種２の総繊度／フィラメント数を表１の通り変更すること以外は実施例１と同様にした。ただし、いずれの糸種２もトルクは全て０Ｔ／ｍである。得られた編物は湿潤による優れた通気性変化機能と寸法安定性とを有するものであった。密度、目付け、および評価結果を表１に示す。【００７０】
［実施例５］
実施例１において、糸種１として単独糸からなる仮撚捲縮加工糸（総繊度１６７ｄｔｅｘ／１４４ｆｉｌ、捲縮率１０％、トルク２０Ｔ／ｍ）を用いること以外は実施例１と同様にした。【００７１】
得られた編物において、密度、目付け、および評価結果を表１に示す。【００７２】
［実施例６］
実施例１において、２８ゲージのダブル丸編機を使用し、糸種１として単独糸からなる仮撚捲縮加工糸（総繊度１１０ｄｔｅｘ／１４４ｆｉｌ、捲縮率１５％、トルク１５Ｔ／ｍ）を用いること以外は実施例１と同様にした。【００７３】
得られた編物において、密度、目付け、および評価結果を表１に示す。【００７４】
【表１】
2017038239.tif 000003
【産業上の利用可能性】
【００７５】
本発明によれば、湿潤による優れた通気性変化機能と寸法安定性とを有する布帛および繊維製品が提供され、その工業的価値は極めて大である。
【符号の説明】
【００７６】
１  ３０Ｔ／ｍ以下のトルクを有する捲縮繊維
２  ２成分がサイドバイサイド型に接合された複合繊維
３  ３０Ｔ／ｍ以下のトルクを有する捲縮繊維で生地を拘束している箇所
【図１】
2017038239.tif 000004
【図２】
2017038239.tif 000005
【図３】
2017038239.tif 000006
【図４】
2017038239.tif 000007
【国際調査報告】
2017038239.tif 000008
2017038239.tif 000009
2017038239.tif 000010
2017038239.tif 000011